【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
アルミニウム部材を１種又は２種以上の水酸化アルカリと亜鉛を含む核形成液に一回又は複数回接触させた後、更に（１）クロムと（２）アルミニウム、チタン、バナジウム、コバルト、及びニッケルから成る群から選ばれる１種以上を含み、含まれるクロムの９５％以上が三価クロムであるｐＨ０．５〜６の三価クロム組成液に１回又は複数回接触させることを特徴とする、保護被膜を有するアルミニウム部材の製造方法。
【請求項２】
アルミニウム部材の核形成液への接触は複数回であり、核形成液の複数回浸漬の合間に、硫酸イオン、硝酸イオン、塩素又は燐又はホウ素の酸素酸イオン、及び有機酸イオンからなる群の一種以上を含む中間処理液へ接触させることを特徴とする、請求項１の保護被膜を有するアルミニウム部材の製造方法。
【請求項３】
アルミニウム部材を１種又は２種以上の水酸化アルカリと亜鉛を含む核形成液に接触させる前に界面活性剤、フッ素化合物及び燐の酸素酸の一種以上を含む事前処理液に一回又は複数回接触させることを特徴とする、請求項１又は２記載の保護被膜を有するアルミニウム部材の製造方法。
【請求項４】
核形成液に更に鉄、ニッケル、コバルト、及び銅からなる群の１種以上を含むことを特徴とする請求項１〜３のいずれか一項に記載の保護被膜を有するアルミニウム部材の製造方法。
【請求項５】
核形成液に更に有機酸、その塩、及びアミン化合物からなる群から選ばれる１種以上を含むことを特徴とする、請求項１〜４のいずれか一項に記載の保護被膜を有するアルミニウム部材の製造方法。
【請求項６】
三価クロム組成液に更に硫酸イオン、硝酸イオン、塩素イオン、及び塩素又は硼素の酸素酸イオンからなる群から選ばれる１つ以上を含むことを特徴とする、請求項１〜５のいずれか一項に記載の保護被膜を有するアルミニウム部材の製造方法。
【請求項７】
更に三価クロム組成液にアルカリ金属、アルカリ土類金属、バナジウム、マンガン、ニッケル、錫、金、銀、銅、アルミニウム、鉄、及びジルコニウムの化合物からなる群から選ばれる１種以上を含有することを特徴とする、請求項１〜６のいずれか一項に記載の保護被膜を有するアルミニウム部材製造方法。
【請求項８】
三価クロム組成液に更に燐の酸素酸イオンを含有することを特徴とする、請求項１〜７のいずれか一項に記載の保護被膜を有するアルミニウム部材の製造方法。
【請求項９】
三価クロム組成液に更にフッ素化合物を含有することを特徴とする、請求項１〜８のいずれか一項に記載の保護被膜を有するアルミニウム部材の製造方法。
【請求項１０】
アルミニウム部材を界面活性剤を含む洗浄液に一回又は複数回浸漬後、更に（１）クロムと（２）硫酸イオン、硝酸イオン、塩素イオン、塩素又は硼素の酸素酸イオン、燐の酸素酸イオン、フッ素イオン、及びフッ素化合物イオンから成る群から選ばれる２種以上を含み、含まれるクロムの９５％以上が三価クロムであるｐＨ０．５〜６の三価クロム組成液に１回又は複数回接触させることを特徴とする、保護被膜を有するアルミニウム部材の製造方法。
【請求項１１】
アルミニウム部材を燐の酸素酸イオン、フッ素イオン、及びフッ素化合物イオンの一種以上を含む活性化液に一回又は複数回浸漬し、更に（１）クロムと（２）硫酸イオン、硝酸イオン、塩素イオン、塩素又は硼素の酸素酸イオン、燐の酸素酸イオン、フッ素イオン、及びフッ素化合物イオンから成る群から選ばれる２種以上を含み、含まれるクロムの９５％以上が三価クロムであるｐＨ０．５〜６の三価クロム組成液に１回又は複数回接触させることを特徴とする、保護被膜を有するアルミニウム部材の製造方法。
【請求項１２】
洗浄液は更に有機酸、その塩、アミン化合物、フッ素化合物、及び燐の酸素酸からなる群から選ばれる１種以上を含むことを特徴とする、請求項１０に記載の保護被膜を有するアルミニウム部材の製造方法。
【請求項１３】
活性化液は更に有機酸、その塩、アミン化合物、及び界面活性剤からなる群から選ばれる１種以上を含むことを特徴とする、請求項１１に記載の保護被膜を有するアルミニウム部材の製造方法。
【請求項１４】
三価クロム組成液に硫酸化合物、硝酸化合物、塩素化合物、塩素又は硼素の酸素酸化合物、燐の酸素酸化合物、及びフッ素化合物から成る群から選ばれる２種以上が含まれ、その内の一種又は二種がフッ素化合物及び／又は燐の酸素酸化合物であることを特徴とする、請求項１〜１３のいずれか一項に記載の保護被膜を有するアルミニウム部材の製造方法。
【請求項１５】
更に三価クロム組成液にアルカリ金属、アルカリ土類金属、アルミニウム、チタン、バナジウム、コバルト、ニッケル、マンガン、錫、金、銀、銅、鉄、及びジルコニウムの化合物からなる群から選ばれる２種以上を含有することを特徴とする、請求項１０〜１４のいずれか一項に記載の保護被膜を有するアルミニウム部材の製造方法。
【請求項１６】
三価クロム組成液はアルカリ金属、アルカリ土類金属、アルミニウム、チタン、バナジウム、コバルト、ニッケル、マンガン、錫、金、銀、銅、鉄、及びジルコニウムの化合物からなる群から選ばれる２種以上の内の一種以上がアルミニウム、チタン、バナジウム、コバルト、及びニッケルから成る群から選ばれることを特徴とする、請求項１０〜１５のいずれか一項に記載の保護被膜を有するアルミニウム部材の製造方法。
【請求項１７】
更に三価クロム組成液にキレート剤を含有することを特徴とする、請求項１０〜１６のいずれか一項に記載の保護被膜を有するアルミニウム部材の製造方法。
【請求項１８】
更に三価クロム組成液にケイ素化合物を含有することを特徴とする、請求項１０〜１７のいずれか一項に記載の保護被膜を有するアルミニウム部材の製造方法。
【請求項１９】
更に三価クロム組成液に硫黄化合物を含有することを特徴とする、請求項１０〜１８のいずれか一項に記載の保護被膜を有するアルミニウム部材の製造方法。
【請求項２０】
更に三価クロム組成液に染料を含有することを特徴とする、請求項１０〜１９のいずれか一項に記載の保護被膜を有するアルミニウム部材の製造方法。
【請求項２１】
請求項１〜２０に記載の方法でアルミニウム部材製造した後、更にコート剤、界面活性剤、塗料、樹脂、染料、及びケイ素化合物よりなる群の１種又は２種以上を含む液に１回又は複数回接触させることを特徴とする、保護被膜を有するアルミニウム部材の製造方法。
【請求項２２】
前記核形成液が３〜６００ｇ／Ｌの水酸化アルカリと０．５〜２００ｇ／Ｌの亜鉛を含むことを特徴とする、請求項１〜９のいずれか一項に記載の保護被膜を有するアルミニウム部材の製造方法。
【請求項２３】
核形成液が更に０．０１〜２０ｇ／Ｌの鉄、ニッケル、コバルト、銅からなる群の１種以上を含むことを特徴とする、請求項２２記載の保護被膜を有するアルミニウム部材の製造方法。
【請求項２４】
核形成液が更に０．５〜１５０ｇの有機酸、有機酸塩、アミン化合物からなる群の１種以上を含むことを特徴とする、請求項２２又は２３記載の保護被膜を有するアルミニウム部材の製造方法。
【請求項２５】
三価クロム組成液が０．０１〜４５ｇ／Ｌの三価クロムと０．００５〜２５ｇ／Ｌのアルミニウム、チタン、バナジウム、コバルト、及びニッケルから成る群から選ばれる１種以上を含みｐＨが０．５〜６であることを特徴とする、請求項１〜９又は請求項１２のいずれか一項に記載の保護被膜を有するアルミニウム部材の製造方法。
【請求項２６】
三価クロム組成液が更に０．１〜１５０ｇ／Ｌの硫酸イオン、硝酸イオン、塩素イオン、及び塩素又は硼素の酸素酸イオンからなる群から選ばれる１つ以上を含むことを特徴とする、請求項２５記載の保護被膜を有するアルミニウム部材の製造方法。
【請求項２７】
三価クロム組成液が更に０．０１〜１５０ｇ／Ｌのアルカリ金属、アルカリ土類金属、バナジウム、マンガン、ニッケル、錫、金、銀、銅、アルミニウム、鉄、及びジルコニウムの化合物からなる群から選ばれる１種以上を含有することを特徴とする、請求項２５又は２６記載の保護被膜を有するアルミニウム部材の製造方法。
【請求項２８】
三価クロム組成液が更に０．０１〜１５０ｇ／Ｌのフッ素化合物を含有することを特徴とする、請求項２５〜２７のいずれか一項に記載の保護被膜を有するアルミニウム部材の製造方法。
【請求項２９】
三価クロム組成液が更に０．０１〜１００ｇ／Ｌの燐の酸素酸イオンを含有することを特徴とする、請求項２５〜２８のいずれか一項に記載の保護被膜を有するアルミニウム部材の製造方法。
【請求項３０】
三価クロム組成液が（１）０．０１〜５０ｇ／Ｌのクロムと（２）０．１〜６００ｇ／Ｌの硫酸イオン、硝酸イオン、塩素イオン、塩素又は硼素の酸素酸イオン、燐の酸素酸イオン、フッ素イオン、及びフッ素化合物イオンから成る群から選ばれる２種以上を含み、含まれるクロムの９５％以上が三価クロムであり、ｐＨ０．５〜６であることを特徴とする、請求項１０〜１２のいずれか一項に記載の保護被膜を有するアルミニウム部材の製造方法。
【請求項３１】
三価クロム組成液が硫酸化合物、硝酸化合物、塩素化合物、塩素又は硼素の酸素酸化合物、燐の酸素酸化合物、及びフッ素化合物から成る群から選ばれる２種以上を含み、その内の一種又は二種がフッ素化合物及び／又は燐の酸素酸化合物であることを特徴とする、請求項３０に記載の保護被膜を有するアルミニウム部材の製造方法。
【請求項３２】
三価クロム組成液が更にアルカリ金属、アルカリ土類金属、アルミニウム、チタン、バナジウム、コバルト、ニッケル、マンガン、錫、金、銀、銅、鉄、及びジルコニウムの化合物からなる群から選ばれる２種以上を含有することを特徴とする、請求項３０又は３１記載の保護被膜を有するアルミニウム部材の製造方法。
【請求項３３】
三価クロム組成液に含まれるアルカリ金属、アルカリ土類金属、アルミニウム、チタン、バナジウム、コバルト、ニッケル、マンガン、錫、金、銀、銅、鉄、及びジルコニウムの化合物からなる群から選ばれる２種以上の内の一種以上がアルミニウム、チタン、バナジウム、コバルト、及びニッケルから成る群から選ばれることを特徴とする、請求項３０〜３２に記載の保護被膜を有するアルミニウム部材の製造方法。
【請求項３４】
三価クロム組成液が更に０．１〜８０ｇ／Ｌのキレート剤を含有することを特徴とする、請求項２５〜３３のいずれか一項に記載の保護被膜を有するアルミニウム部材の製造方法。
【請求項３５】
三価クロム組成液が更にケイ素として０．０１〜２００ｇ／Ｌのケイ素化合物を含有することを特徴とする、請求項２５〜３４のいずれか一項に記載の保護被膜を有するアルミニウム部材の製造方法。
【請求項３６】
三価クロム組成液が更に０．０１〜３５０ｇ／Ｌの硫黄化合物を含有することを特徴とする、請求項２５〜３５のいずれか一項に記載の保護被膜を有するアルミニウム部材の製造方法。
【請求項３７】
三価クロム組成液が更に染料を含有することを特徴とする、請求項２５〜３６のいずれか一項に記載の保護被膜を有するアルミニウム部材の製造方法。
【請求項３８】
事前処理液が０．０１〜１００ｇ／Ｌの界面活性剤、０．１〜６００ｇ／Ｌのフッ素化合物、及び１０〜８５０ｇ／Ｌ燐の酸素酸の一種以上を含むことを特徴とする、請求項３に記載の保護被膜を有するアルミニウム部材の製造方法。
【請求項３９】
事前処理液が（１）界面活性剤を０．０１〜１００ｇ／Ｌと（２）０．１〜６００ｇ／Ｌのフッ素化合物及び／又は１０〜８５０ｇ／Ｌ燐の酸素酸を含むことを特徴とする、請求項３に記載の保護被膜を有するアルミニウム部材の製造方法。
【請求項４０】
洗浄液が０．００１〜３００ｇ／Ｌの界面活性剤を含むことを特徴とする、請求項１０、１２のいずれか一項に記載の保護被膜を有するアルミニウム部材の製造方法。
【請求項４１】
洗浄液が更に有機酸、その塩、アミン化合物、フッ素化合物、及び燐の酸素酸からなる群から選ばれる１種以上を含むことを特徴とする、請求項４０記載の保護被膜を有するアルミニウム部材の製造方法。
【請求項４２】
活性化液が１０〜８５０ｇ／Ｌの燐の酸素酸及び／又は０．１〜６００ｇ／Ｌのフッ素化合物を含むことを特徴とする、請求項１１、１３のいずれか一項に記載の保護被膜を有するアルミニウム部材の製造方法。
【請求項４３】
活性化液が更に０．０１〜１００ｇ／Ｌの界面活性剤を含むことを特徴とする、請求項４２記載の保護被膜を有するアルミニウム部材の製造方法。
【請求項４４】
活性化液が更に有機酸、その塩、及びアミン化合物からなる群から選ばれる１種以上を含むことを特徴とする、請求項４２又は４３記載の保護被膜を有するアルミニウム部材の製造方法。
【請求項４５】
コート剤がオレフィン樹脂、アクリル樹脂、アルキド樹脂、尿素樹脂、エポキシ樹脂、メラミン樹脂、フッ素樹脂、ポリエチレン、ポリ塩化ビニル、ポリスチレン、ポリプロピレン、メタクリル樹脂、フェノール樹脂、ポリエステル樹脂、ポリウレタン、ポリアミド、ポリカーボネート、及びケイ素化合物からなる群から選ばれることを特徴とする、請求項２１記載の保護被膜を有するアルミニウム部材の製造方法。